(57)【要約】  【解決手段】  水性系剥離コーティング組成物が開示される。開示される水性系剥離コーティング組成物は、感圧接着剤と共に使用するのに特に好適である。いくつかの実施形態では、水性系剥離コーティング組成物は、（Ａ）共重合可能な酸モノマーを含むビニル系エマルションコポリマーと、（Ｂ）アミン−、ポリオール−官能性シロキサンと、エポキシ−、グリコール−官能性シロキサンとの混合物を含むシリコーン系エマルションと、（Ｃ）酸官能基を含むポリマー分散剤と、を含む。いくつかの実施形態では、水性系剥離コーティング組成物におけるシリコーン系エマルション（Ｂ）対ポリマー分散剤（Ｃ）の重量比は、２：１〜３：１である。開示される剥離コーティング組成物は、とりわけ、テープ用途における使用に好適である。  【選択図】なし【特許請求の範囲】
【請求項１】
水性系剥離コーティング組成物であって、
（Ａ）共重合可能な酸モノマーを含むビニル系エマルションコポリマーと、
（Ｂ）アミン−、ポリオール−官能性シロキサンと、エポキシ−、グリコール−官能性シロキサンとの混合物を含むシリコーン系エマルションと、
（Ｃ）酸官能基を含むポリマー分散剤と、を含み、
前記水性系剥離コーティング組成物におけるシリコーン系エマルション（Ｂ）対ポリマー分散剤（Ｃ）の重量比が、２：１〜３：１である、水性系剥離コーティング組成物。
【請求項２】
前記ビニル系エマルションコポリマー（Ａ）が、０．５〜５重量パーセントのアルファ−不飽和モノ−または−ジカルボン酸に由来する共重合可能な酸モノマーを含む、先行または後続する請求項のいずれかに記載の水性系剥離コーティング組成物。
【請求項３】
前記ビニル系エマルションコポリマー（Ａ）が、前記剥離コーティング組成物の総乾燥重量に基づいて、８０〜９９重量パーセントで存在する、先行または後続する請求項のいずれかに記載の水性系剥離コーティング組成物。
【請求項４】
前記ビニル系エマルションコポリマー（Ａ）が、酢酸ビニルモノマー、塩化ビニルモノマー、塩化ビニリデンモノマー、スチレンモノマー、アクリル酸アルキルモノマー、およびこれらの組み合わせからなる群から選択される共重合可能なモノマーを含む、先行または後続する請求項のいずれかに記載の水性系剥離コーティング組成物。
【請求項５】
前記シリコーン系エマルション（Ｂ）が、前記剥離コーティング組成物の総乾燥重量に基づいて、０．５〜８重量パーセントで存在する、先行または後続する請求項のいずれかに記載の水性系剥離コーティング組成物。
【請求項６】
前記アミン−、ポリオール−官能性シロキサンが、以下の一般式を有し、
【化１】
2021518862.tif 000014
，
式中、各Ｅは、独立して、一価の炭化水素基、ヒドロキシル基、およびアルコキシ基からなる群から選択され、各Ｒ１は、独立して、一価の炭化水素基であり、各Ｒ２は、独立して、１〜１０個の炭素原子を有する二価の炭化水素基であり、ｈは、２５〜１，０００であり、ｊは、０．１〜２００であり、各Ｒ３’’は、以下を含む複素環式窒素含有化合物であり、
【化２】
2021518862.tif 000015
式中、各Ｒ４’’は、独立して、水素原子および式−Ｒ２ＮＹ２の基からなる群から選択され、各Ｙは、独立して、水素原子またはＹ’であり、各Ｙ’は、以下の式の基であり、
【化３】
2021518862.tif 000016
式中、Ｒ２基は、独立して、上記のように特徴付けられ、かつすべてのＹがＨではないことを条件とする、先行または後続する請求項のいずれかに記載の水性系剥離コーティング組成物。
【請求項７】
前記エポキシ−、グリコール−シロキサンが、以下の一般式を有し、
Ｅ３ＳｉＯ−（Ｒ１  ２ＳｉＯ）ｈ−（Ｒ１Ｒ６ＳｉＯ）ｊ−（Ｒ１Ｒ７ＳｉＯ）ｋ−ＳｉＥ３
式中、各Ｒ１は、独立して、一価の炭化水素基であり、Ｒ６は、エポキシ含有基であり、Ｒ７は、ポリエーテル基であり、各Ｅは、独立して、一価の炭化水素基、ヒドロキシル基、およびアルコキシ基からなる群から選択され、ｈは、２５〜１０００であり、ｊは、０．１〜２００であり、ｋは、０．１〜２００である、先行または後続する請求項のいずれかに記載の水性系剥離コーティング組成物。
【請求項８】
前記ポリマー分散剤（Ｃ）が、前記剥離コーティング組成物の総乾燥重量に基づいて、０．５〜５重量パーセントで存在する、先行または後続する請求項のいずれかに記載の水性系剥離コーティング組成物。
【請求項９】
架橋剤、消泡剤、流動および均染剤、着色剤、レオロジー調整剤、フィルム形成剤、殺生物剤／抗真菌剤、抗酸化剤、界面活性剤／乳化剤、およびこれらの組み合わせからなる群から選択される添加剤（Ｄ）をさらに含む、先行または後続する請求項のいずれかに記載の水性系剥離コーティング組成物。
【請求項１０】
水性系剥離コーティング組成物であって、
（Ａ）酢酸ビニルモノマー単位およびアルファ−不飽和モノ−または−ジカルボン酸に由来する酸モノマー単位を含むエマルションコポリマーと、
（Ｂ）アミン−、ポリオール−官能性シロキサンと、エポキシ−、グリコール−官能性シロキサンとの混合物を含むシリコーン系エマルションと、
（Ｃ）酸官能基を含むポリマー分散剤と、を含み、
前記水性系剥離コーティング組成物におけるシリコーン系エマルション（Ｂ）対ポリマー分散剤（Ｃ）の重量比が、２：１〜３：１である、水性系剥離コーティング組成物。
【請求項１１】
先行または後続する請求項のいずれかに記載の水性系剥離コーティング組成物を含む、ラベルまたはテープ。
【発明の詳細な説明】
【技術分野】
【０００１】
本開示は、感圧接着剤と共に使用するための水性系剥離コーティング組成物に関する。開示される水性系剥離コーティング組成物は、（Ａ）共重合可能な酸モノマーを含むビニル系エマルションコポリマーと、（Ｂ）アミン−、ポリオール−官能性シロキサンと、エポキシ−、グリコール−官能性シロキサンとの混合物を含むシリコーン系エマルションと、（Ｃ）酸官能基を含むポリマー分散剤と、を含む。いくつかの実施形態では、水性系剥離コーティング組成物におけるシリコーン系エマルション（Ｂ）対ポリマー分散剤（Ｃ）の重量比は、２：１〜３：１である。
【０００２】
開示される水性系剥離コーティング組成物は、剥離コーティングから接着剤層へのシリコーンの移行が懸念される感圧接着剤層を含むラベルおよび／またはテープ用途において、特に有用である。開示される剥離コーティング組成物は、少なくとも部分的にシロキサンの存在のために比較的低い剥離力を提供し、共重合可能な酸モノマーを含むビニル系エマルションコポリマー、アミノおよびエポキシ官能基を有するシリコーン系エマルション、ならびに酸官能基を含む分散剤間の化学的および物理的相互作用によるアンカー効果のために低い移行を提供する。
【背景技術】
【０００３】
当該技術分野で既知であるように、感圧接着剤の使用は、しばしば、剥離コーティング組成物の使用を必要とする。テープおよび関連用途に対しては、剥離コーティング組成物は、接着剤層が貼り付けられているのとは反対の側に塗布される。ラベルおよび関連用途に対しては、剥離コーティング組成物は、接着剤層と接触する保護カバーシートの側に塗布される。
【発明の概要】
【発明が解決しようとする課題】
【０００４】
従来の剥離コーティング組成物は、通常、溶媒、剥離剤、および時には１つ以上の任意の添加剤を本質的に含む、フィルム形成物質または溶液である。より一般的な従来の剥離コーティング組成物間では、有機溶媒、例えば、トルエン、キシレン中に溶解した熱硬化性シリコーン樹脂を本質的に含むものがある。このタイプの剥離コーティング組成物は、ラベルなどのカバーシートの迅速な剥離、ならびに巻かれた形態のテープおよび他の接着剤保有物品の容易な巻き戻しを提供することにおいて、非常に有用であることが証明されている。しかしながら、それらは、接着剤層へのシリコーンの移動または移行などの問題をしばしば提示する。コーティングされた製品の保管中に通常発生する、この望ましくないシリコーン移行の発生は、接着剤層の汚染に起因する接着力の大幅な減少によって特に証明される。
【０００５】
したがって、接着剤層へのシリコーン移行の減少を呈する、感圧接着剤と共に使用するための剥離コーティング組成物が望ましい。
【０００６】
水性系剥離コーティング組成物が開示される。開示される水性系剥離コーティング組成物は、感圧接着剤と共に使用するのに特に好適である。いくつかの実施形態では、水性系剥離コーティング組成物は、（Ａ）共重合可能な酸モノマーを含むビニル系エマルションコポリマーと、（Ｂ）アミン−、ポリオール−官能性シロキサンと、エポキシ−、グリコール−官能性シロキサンとの混合物を含むシリコーン系エマルションと、（Ｃ）酸官能基を含むポリマー分散剤と、を含む。いくつかの実施形態では、水性系剥離コーティング組成物におけるシリコーン系エマルション（Ｂ）対ポリマー分散剤（Ｃ）の重量比は、２：１〜３：１である。開示される剥離コーティング組成物は、とりわけ、マスキングテープ用途における使用に好適である。
【発明を実施するための形態】
【０００７】
いくつかの実施形態では、水性系剥離コーティング組成物は、（Ａ）共重合可能な酸モノマーを含むビニル系エマルションコポリマーと、（Ｂ）アミン−、ポリオール−官能性シロキサンと、エポキシ−、グリコール−官能性シロキサンとの混合物を含むシリコーン系エマルションと、（Ｃ）酸官能基を含むポリマー分散剤と、を含む。いくつかの実施形態では、水性系剥離コーティング組成物におけるシリコーン系エマルション（Ｂ）対ポリマー分散剤（Ｃ）の重量比は、２：１〜３：１である。
【０００８】
（Ａ）ビニル系エマルションコポリマー
ビニル系エマルションコポリマー（Ａ）を重合するための方法は、当業者に既知である。
【０００９】
いくつかの実施形態では、共重合可能な酸モノマー（Ａ）を含むビニル系エマルションコポリマーは、０．５〜５重量パーセントのアルファ−不飽和モノ−または−ジカルボン酸に由来する共重合可能な酸モノマーを含む。好適なモノカルボン酸としては、アクリル酸、メタクリル酸、ビニル安息香酸、２−ブテン酸、およびこれらの組み合わせが挙げられるが、これらに限定されない。好適なジカルボン酸としては、マレイン酸、フマル酸、イタコン酸、これらの無水物、およびこれらの組み合わせが挙げられるが、これらに限定されない。
【００１０】
いくつかの実施形態では、ビニル系エマルションコポリマー（Ａ）の残りは、酢酸ビニル、塩化ビニル、塩化ビニリデン、スチレン、およびアルキル（メタ）アクリレートを含むがこれらに限定されない共重合可能な酸モノマーで共重合することができる非官能性共重合可能なモノマーであり、アルキル基は２〜１０個の炭素原子、およびこれらの組み合わせを含む。
【００１１】
ビニル系エマルションコポリマー（Ａ）は、乾燥させたときにフィルムを形成することができなければならない。いくつかの実施形態では、エマルションコポリマー（Ａ）は、０〜６０℃の範囲内のＴｇを有するであろう。
【００１２】
剥離コーティング組成物における共重合可能な酸モノマー（Ａ）を含むビニル系エマルションコポリマーの量は、剥離コーティング組成物の総乾燥重量に基づいて、８０〜９９重量パーセント、または９２〜９７重量パーセントである。
【００１３】
（Ｂ）シリコーン系エマルション
いくつかの実施形態では、シリコーン系エマルション（Ｂ）は、（ａ）アミン−、ポリオール−官能性シロキサンと、（ｂ）エポキシ−、グリコール−官能性シロキサンとの混合物を含む。いくつかの実施形態では、アミン−、ポリオール−官能性シロキサン（ａ）は、以下の一般式を有し、
【化１】
2021518862.tif 000002
，
式中、各Ｅは、独立して、一価の炭化水素基、ヒドロキシル基、およびアルコキシ基からなる群から選択され、各Ｒ１は、独立して、一価の炭化水素基であり、各Ｒ２は、独立して、１〜１０個の炭素原子を有する二価の炭化水素基であり、ｈは、２５〜１，０００であり、ｊは、０．１〜２００であり、各Ｒ３’’は、以下を含む複素環式窒素含有化合物であり、
【化２】
2021518862.tif 000003
，
式中、各Ｒ４’’は、独立して、水素原子および式−Ｒ２ＮＹ２の基からなる群から選択され、各Ｙは、独立して、水素原子またはＹ’であり、各Ｙ’は、以下の式の基であり、
【化３】
2021518862.tif 000004
，
式中、Ｒ２基は、独立して、上記のように特徴付けられ、かつすべてのＹがＨではないことを条件とする。
【００１４】
いくつかの実施形態では、エポキシ−、グリコール−シロキサン（ｂ）は、以下の一般式を有し、
Ｅ３ＳｉＯ−（Ｒ１  ２ＳｉＯ）ｈ−（Ｒ１Ｒ６ＳｉＯ）ｊ−（Ｒ１Ｒ７ＳｉＯ）ｋ−ＳｉＥ３
式中、各Ｒ１は、独立して、一価の炭化水素基であり、Ｒ６は、エポキシ含有基であり、Ｒ７は、ポリエーテル基であり、各Ｅは、独立して、一価の炭化水素基、ヒドロキシル基、およびアルコキシ基からなる群から選択され、ｈは、２５〜１０００であり、ｊは、０．１〜２００であり、ｋは、０．１〜２００である。
【００１５】
いくつかの実施形態では、シリコーン系エマルション（Ｂ）は、非イオン性界面活性剤からなる群から選択される１つ以上の界面活性剤（ｃ）をさらに含み得る。成分（ｃ）の量は、シリコーン系エマルション（Ｂ）の総乾燥重量に基づいて、約３〜２５重量パーセントである。
【００１６】
いくつかの実施形態では、シリコーン系エマルション（Ｂ）は、任意の成分（ｄ）、有機酸をさらに含み得る。いくつかの実施形態では、任意の成分（ｄ）は、氷酢酸である。シリコン系エマルション（Ｂ）における成分（ｄ）の量は、典型的には、シリコン系エマルション（Ｂ）の総乾燥重量に基づいて、０〜２重量パーセントの範囲である。
【００１７】
剥離コーティング組成物におけるシリコーン系エマルション（Ｂ）の量は、剥離コーティング組成物の総乾燥重量に基づいて、０．５〜８重量パーセント、または２〜５重量パーセントである。
【００１８】
（Ｃ）ポリマー分散剤
いくつかの実施形態では、水性系剥離コーティング組成物は、酸官能基を含むポリマー分散剤（Ｃ）を含む。
【００１９】
いくつかの実施形態では、酸官能基を含むポリマー分散剤（Ｃ）は、アルファ−不飽和モノ−または−ジカルボン酸に由来する共重合可能な酸モノマーを含む。好適なモノカルボン酸としては、アクリル酸、メタクリル酸、２−ブテン酸、およびこれらの組み合わせが挙げられるが、これらに限定されない。好適なジカルボン酸としては、マレイン酸、フマル酸、イタコン酸、これらの無水物、およびこれらの組み合わせが挙げられるが、これらに限定されない。好ましくは、共重合可能な酸モノマーは、無水マレイン酸である。
【００２０】
いくつかの実施形態では、酸官能基を含むポリマー分散剤（Ｃ）は、カルボキシレートポリカルボン酸コポリマーのナトリウム塩である。
【００２１】
いくつかの実施形態では、酸官能基を含むポリマー分散剤（Ｃ）は、疎水性モノマーをさらに含む。好適な疎水性モノマーとしては、スチレン、アルファ−メチルスチレン、ジイソブチレン、およびこれらの組み合わせが挙げられるが、これらに限定されない。
【００２２】
いくつかの実施形態では、酸官能基を含むポリマー分散剤（Ｃ）は、無水マレイン酸、ジイソブチレンコポリマーのナトリウム塩である。
【００２３】
剥離コーティング組成物における酸官能基を含むポリマー分散剤（Ｃ）の量は、剥離コーティング組成物の総乾燥重量に基づいて、０．５〜５重量パーセント、または０．７５〜２重量パーセントである。
【００２４】
（Ｄ）添加剤
いくつかの実施形態では、水性系剥離コーティング組成物は、添加剤（Ｄ）をさらに含む。本開示に従う使用に好適な添加剤（Ｄ）としては、架橋剤、消泡剤、流動および均染剤、着色剤、レオロジー調整剤、フィルム形成剤、殺生物剤／抗真菌剤、抗酸化剤、界面活性剤／乳化剤、およびこれらの組み合わせが挙げられるが、これらに限定されない。
【００２５】
エマルションコポリマー（Ａ）を調製した後、次いで、シリコーン系エマルション（Ｂ）、分散剤（Ｃ）、および任意の添加剤（Ｄ）をそれに添加し、溶液が均一になるまで混合する。これは、開示される剥離コーティング組成物を調製する好ましい方法であるが、当該技術分野で既知の他の方法も好適であり得、当該技術分野で既知の方法に従うエマルションコポリマー（Ａ）を構成する成分の重合前または重合中にシリコーン系エマルション（Ｂ）を添加する方法を含む。
【実施例】
【００２６】
本開示を、開示される接着剤組成物および既存の接着剤組成物を例示する例（例示的実施例「ＩＥ」、比較例「ＣＥ」、総称して「実施例」）を説明することによって、ここで、さらに詳細に説明する。しかしながら、本開示の範囲は、当然ながら、実施例に限定されない。
【表１】
2021518862.tif 000005
【００２７】
ポリ酢酸ビニルコポリマーエマルション「Ａ」の調製
典型的なエマルション重合では、ポリ酢酸ビニルコポリマーを、全モノマーの乾燥重量に基づいて、以下の組成：０．５％アクリル酸、０．２５％無水マレイン酸、３％アクリル酸ブチル、および９６．２５酢酸ビニルで合成する。エマルション固形分含有量は４６．５％であり、ｐＨは約７である。
【００２８】
シリコーン系エマルション「Ｂ」の調製
９４部のポリマー（ｉ）を、６部の８４２１液（エポキシ−、グリコールシリコーン、Ｄｏｗ  Ｃｏｒｎｉｎｇによって供給）と混合して、均一な混合物を得た。
【化４】
2021518862.tif 000006
式中、Ｘのすべての実例の７５％は、式
【化５】
2021518862.tif 000007
を有し、Ｘの２５％は、水素である。
【００２９】
次いで、１０部のＳＯＦＴＡＮＯＬ（商標）９０および１０部のＳＯＦＴＡＮＯＬ（商標）１６０（Ｎｉｐｐｏｎ  Ｓｈｏｋｕｂａｉ  Ｃｏ．，ＬＴＤから入手可能）を混合物に添加し、よく混合する。１００部の水を高剪断速度で添加して濃厚相エマルションを得、続いて１７９部の水で段階的に希釈する。最後に、１部の酢酸および０．４部のＫＡＴＨＯＮ（商標）ＬＸ（Ｔｈｅ  Ｄｏｗ  Ｃｈｅｍｉｃａｌ  Ｃｏｍｐａｎｙによって供給）を、殺生物剤として添加する。
【００３０】
ポリマー分散剤「Ｃ」の調製
ポリマー分散剤は、５０％の酸含有量を有する無水マレイン酸、ジイソブチレン交互コポリマーである。生成物をキシレン中で溶液ポリマーとして合成し、水酸化ナトリウムで中和する。水溶性ナトリウム塩を水性抽出によって有機溶媒から分離し、２５重量％固形分で水性分散剤として使用する。
実施例を、表２に特定される配合に従って配合する。
【表２】
2021518862.tif 000008
【００３１】
試験を以下のように実施する。組成物を、０＃Ｍｅｙｅｒ  Ｒｏｄを用いてクレープ紙料の粗面に各々塗布し、組成物を希釈して乾燥コーティング重量が約５ｇｓｍであることを確実にすることができる。湿紙を、循環オーブンにおいて１３０℃で１５秒間乾燥させる。
【００３２】
試験テープは、３Ｍ  Ｃｏｍｐａｎｙによって供給される３Ｍ（商標）２３１０、またはＴｈｅ  Ｄｏｗ  Ｃｈｅｍｉｃａｌ  Ｃｏｍｐａｎｙによって供給されるＲＯＢＯＮＤ（商標）ＰＳ−２００８である。剥離裏紙を有するテープのエージング条件は、６．８６ｋｐａ（７０ｇ／ｃｍ２）の圧力で、２３℃／５５％で３日間または７０℃で３日間のエージングである。
【００３３】
ステンレス鋼に対する初期接着力を、Ｆｅｄｅｒａｔｉｏｎ  Ｉｎｔｅｒｎａｔｉｏｎａｌｅ  ｄｅｓ  ｆａｂｒｉｃａｎｔｓ  ｅｔ  ｔｒａｎｓｆｏｒｍａｔｅｕｒｓ  ｄ’Ａｄｈｅｓｉｆｓ  ｅｔ  Ｔｈｅｒｍｏｃｏｌｌａｎｔｓ（「ＦＩＮＡＴ」）Ｔｅｓｔ  Ｍｅｔｈｏｄ  Ｎｏ．１によって測定する。
【００３４】
乾燥させた組成物の巻き戻し接着特性を、ＦＩＮＡＴ  Ｔｅｓｔ  Ｍｅｔｈｏｄ  Ｎｏ．３（低速巻き戻し接着＝３００ｍｍ／分）およびＦＩＮＡＴ  Ｔｅｓｔ  Ｍｅｔｈｏｄ  Ｎｏ．４（高速巻き戻し接着＝１５２４ｍｍ／分、剥離角度を９０度に変更）によって測定する。
【００３５】
再接着（剥離保持）を、ＦＩＮＡＴ  Ｔｅｓｔ  Ｍｅｔｈｏｄ  Ｎｏ．１に従って、剥離裏紙と接触させて２３℃／５５％で３日間および７０℃で３日間エージングした後の使用済みテープについて試験する。試験基板は、ステンレス鋼である。
【００３６】
実施例の性能結果を表３および表４に詳述する。表３は、溶剤系感圧接着剤を用いて行った性能結果を詳述し、表４は、水性系感圧接着剤の結果を詳述する。すべての実施例で、適度な剥離力および比較的高い剥離保持が望ましい。
【表３】
2021518862.tif 000009
【表４】
2021518862.tif 000010
【００３７】
上で説明される実施形態に加えて、特定の組み合わせの多くの実施形態が本開示の範囲内にあり、それらのうちのいくつかを以下に説明する。
実施形態１．水性系剥離コーティング組成物であって、
（Ａ）共重合可能な酸モノマーを含むビニル系エマルションコポリマーと、
（Ｂ）アミン−、ポリオール−官能性シロキサンと、エポキシ−、グリコール−官能性シロキサンとの混合物を含むシリコーン系エマルションと、
（Ｃ）酸官能基を含むポリマー分散剤と、を含み、
水性系剥離コーティング組成物におけるシリコーン系エマルション（Ｂ）対ポリマー分散剤（Ｃ）の重量比が、２：１〜３：１である、水性系剥離コーティング組成物。
【００３８】
実施形態２．ビニル系エマルションコポリマー（Ａ）が、０．５〜５重量パーセントのアルファ−不飽和モノ−または−ジカルボン酸に由来する共重合可能な酸モノマーを含む、先行または後続する実施形態のいずれかに記載の水性系剥離コーティング組成物。
【００３９】
実施形態３．ビニル系エマルションコポリマー（Ａ）が、剥離コーティング組成物の総乾燥重量に基づいて、８０〜９９重量パーセントで存在する、先行または後続する実施形態のいずれかに記載の水性系剥離コーティング組成物。
【００４０】
実施形態４．ビニル系エマルションコポリマー（Ａ）が、剥離コーティング組成物の総乾燥重量に基づいて、８８〜９２重量パーセントで存在する、先行または後続する実施形態のいずれかに記載の水性系剥離コーティング組成物。
【００４１】
実施形態５．ビニル系エマルションコポリマー（Ａ）が、酢酸ビニルモノマー、塩化ビニルモノマー、塩化ビニリデンモノマー、スチレンモノマー、アクリル酸アルキルモノマー、およびこれらの組み合わせからなる群から選択される共重合可能なモノマーを含む、先行または後続する実施形態のいずれかに記載の水性系剥離コーティング組成物。
【００４２】
実施形態６．ビニル系エマルションコポリマー（Ａ）が、０〜６０℃のＴｇを有する、先行または後続する実施形態のいずれかに記載の水性系剥離コーティング組成物。
【００４３】
実施形態７．シリコーン系エマルション（Ｂ）が、剥離コーティング組成物の総乾燥重量に基づいて、０．５〜８重量パーセントで存在する、先行または後続する実施形態のいずれかに記載の水性系剥離コーティング組成物。
【００４４】
実施形態８．シリコーン系エマルション（Ｂ）が、剥離コーティング組成物の総乾燥重量に基づいて、２〜５重量パーセントで存在する、先行または後続する実施形態のいずれかに記載の水性系剥離コーティング組成物。
【００４５】
実施形態９．アミン−、ポリオール−官能性シロキサンが、一般式
【化６】
2021518862.tif 000011
を有し、
式中、各Ｅは、独立して、一価の炭化水素基、ヒドロキシル基、およびアルコキシ基からなる群から選択され、各Ｒ１は、独立して、一価の炭化水素基であり、各Ｒ２は、独立して、１〜１０個の炭素原子を有する二価の炭化水素基であり、ｈは、２５〜１，０００であり、ｊは、０．１〜２００であり、各Ｒ３’’は、以下を含む複素環式窒素含有化合物であり、
【化７】
2021518862.tif 000012
，
式中、各Ｒ４’’は、独立して、水素原子および式−Ｒ２ＮＹ２の基からなる群から選択され、各Ｙは、独立して、水素原子またはＹ’であり、各Ｙ’は、以下の式の基であり、
【化８】
2021518862.tif 000013
，
式中、Ｒ２基は、独立して、上記のように特徴付けられ、かつすべてのＹがＨではないことを条件とする、先行または後続する実施形態のいずれかに記載の水性系剥離コーティング組成物。
【００４６】
実施形態１０．エポキシ−、グリコール−シロキサンが、以下の一般式を有し、
Ｅ３ＳｉＯ−（Ｒ１  ２ＳｉＯ）ｈ−（Ｒ１Ｒ６ＳｉＯ）ｊ−（Ｒ１Ｒ７ＳｉＯ）ｋ−ＳｉＥ３
式中、各Ｒ１は、独立して、一価の炭化水素基であり、Ｒ６は、エポキシ含有基であり、Ｒ７は、ポリエーテル基であり、各Ｅは、独立して、一価の炭化水素基、ヒドロキシル基、およびアルコキシ基からなる群から選択され、ｈは、２５〜１０００であり、ｊは、０．１〜２００であり、ｋは、０．１〜２００である、先行または後続する実施形態のいずれかに記載の水性系剥離コーティング組成物。
【００４７】
実施形態１１．シリコーン系エマルション（Ｂ）が、界面活性剤をさらに含む、先行または後続する実施形態のいずれかに記載の水性系剥離コーティング組成物。
【００４８】
実施形態１２．シリコーン系エマルション（Ｂ）が、氷酢酸などの有機酸をさらに含む、先行または後続する実施形態のいずれかに記載の水性系剥離コーティング組成物。
【００４９】
実施形態１３．ポリマー分散剤（Ｃ）が、剥離コーティング組成物の総乾燥重量に基づいて、０．５〜５重量パーセントで存在する、先行または後続する実施形態のいずれかに記載の水性系剥離コーティング組成物。
【００５０】
実施形態１４．ポリマー分散剤（Ｃ）が、剥離コーティング組成物の総乾燥重量に基づいて、０．７５〜２重量パーセントで存在する、先行または後続する実施形態のいずれかに記載の水性系剥離コーティング組成物。
【００５１】
実施形態１５．ポリマー分散剤（Ｃ）が、アルファ−不飽和モノ−または−ジカルボン酸に由来する共重合可能な酸モノマーを含む、先行または後続する実施形態のいずれかに記載の水性系剥離コーティング組成物。
【００５２】
実施形態１６．ポリマー分散剤（Ｃ）が、カルボキシレートポリカルボン酸コポリマーのナトリウム塩を含む、先行または後続する実施形態のいずれかに記載の水性系剥離コーティング組成物。
【００５３】
実施形態１７．ポリマー分散剤（Ｃ）が、疎水性モノマーを含む、先行または後続する実施形態のいずれかに記載の水性系剥離コーティング組成物。
【００５４】
実施形態１８．ポリマー分散剤（Ｃ）が、無水マレイン酸、ジイソブチレンコポリマーのナトリウム塩を含む、先行または後続する実施形態のいずれかに記載の水性系剥離コーティング組成物。
【００５５】
実施形態１９．架橋剤、消泡剤、流動および均染剤、着色剤、レオロジー調整剤、フィルム形成剤、殺生物剤／抗真菌剤、抗酸化剤、界面活性剤／乳化剤、およびこれらの組み合わせからなる群から選択される添加剤（Ｄ）をさらに含む、先行または後続する請求項のいずれかに記載の水性系剥離コーティング組成物。
【００５６】
実施形態２０．水性系剥離コーティング組成物であって、
（Ａ）酢酸ビニルモノマー単位およびアルファ−不飽和モノ−または−ジカルボン酸に由来する酸モノマー単位を含むエマルションコポリマーと、
（Ｂ）アミン−、ポリオール−官能性シロキサンと、エポキシ−、グリコール−官能性シロキサンとの混合物を含むシリコーン系エマルションと、
（Ｃ）酸官能基を含むポリマー分散剤と、を含み、
水性系剥離コーティング組成物におけるシリコーン系エマルション（Ｂ）対ポリマー分散剤（Ｃ）の重量比が、２：１〜３：１である、水性系剥離コーティング組成物。
【００５７】
実施形態２１．先行または後続する実施形態のいずれかに記載の水性系剥離コーティング組成物を含む、ラベルまたはテープ。
【国際調査報告】
2021518862.tif 000017
2021518862.tif 000018